상술 한 셀룰로스 아실 레이트 펠릿 은 0 . 01 질량 % 이하 의 잔류 수분 함량 을 가질 수 있 도록 진공 건조기 에서 110 ℃ 로 2 시간 동안 건조 되 었 다 . 이 펠릿 은 더블 - 스 크류 압출기 의 ( Tg - 10 ) ℃ 에서 조절 된 호퍼 속 으로 투입 되 었 고 , 질소 대기 중 에서 혼련 및 용융 되 었 다 . 제 1 공급 포트 의 온도 는 180 ℃ 이 었 고 , 압축 구역 의 온도 는 210 ℃ 이 었 으며 , 제 2 공급 포트 의 온도 는 220 ℃ 이 었 다 . 풀 플라이트 스 크류 의 압축비 는 4 였 고 ; L ( 스 크류 길이 ) / D ( 스 크류 직경 ) 는 30 이 었 다 . 압출기 의 출구 포트 에서 , 수지 용융물 은 브레이커 플레이트 타입 필터 를 통해 여과 되 었 고 , 그리고 나 서 기어 펌프 를 통과 하 고 , 그리고 나 서 4 -㎛ 스테인리스 리프 형 디스크 필터 장치 를 통해 다시 여과 되 었 다 .